플 래네 터리 믹서 에 , 부극 활물질 로서 의 인조 흑연 ( 이론 용량 : 360 mAh / g ) 48 . 75 부 , 천연 흑연 ( 이론 용량 : 360 mAh / g ) 48 . 75 부 와 , 증 점제 로서 카르복시메틸 셀룰로오스 를 고형분 상당 으로 1 부 를 투입 하 였 다 . 또한 , 이온 교환수 로 고형분 농도 가 60 % 가 되 도록 희석 하 고 , 그 후 , 회전 속도 45 rpm 으로 60 분 혼련 하 였 다 . 그 후 , 상술 과 동일 하 게 하 여 별도 조제 한 중합체 A 의 수분 산액 을 고형분 상당 으로 1 . 5 부 투입 하 고 , 회전 속도 40 rpm 으로 40 분 혼련 하 였 다 . 그리고 , 점도 가 3000 ± 500 mPa · s ( B 형 점도계 , 25 ℃, 60 rpm 으로 측정 ) 가 되 도록 이온 교환수 를 첨가 함 으로써 , 부극 합 재 층 용 슬러리 조성물 을 조제 하 였 다 .